【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
０．０９５質量％以下のＡｓを含むＰｂ−Ｓｎ合金において、Ｓｎ含有量が１．０質量％〜５．０質量％、Ｂｉ含有量が０．００１質量％〜０．０２質量％であることを特徴とする鉛蓄電池用鉛合金。
【請求項２】
Ａｇ含有量が０．００１質量％〜０．０２質量％であることを特徴とする請求項１記載の鉛蓄電池用鉛合金。
【請求項３】
請求項１もしくは請求項２の鉛蓄電池用鉛合金を用いた鉛蓄電池。
【手続補正２】
【補正対象書類名】明細書
【補正対象項目名】０００９
【補正方法】変更
【補正の内容】
【０００９】
本発明は、鉛蓄電池を製造する工場の作業環境及びその周辺への配慮の高まりから、Ａｓ濃度を削減したＰｂ−Ｓｎ合金を鉛蓄電池のストラップ・セル間接続部・極柱等の鉛部品に使用しても機械的強度と耐食性を確保した鉛蓄電池用鉛合金と、これを用いた鉛蓄電池を提供するものである。
【手続補正３】
【補正対象書類名】明細書
【補正対象項目名】００１０
【補正方法】変更
【補正の内容】
【００１０】
本発明の請求項１に係る発明は、０．０９５質量％以下のＡｓを含むＰｂ−Ｓｎ合金において、Ｓｎ含有量が１．０〜５．０質量％、Ｂｉ含有量が０．００１〜０．０２質量％であることを特徴とする鉛蓄電池用鉛合金を示すものである。
【手続補正４】
【補正対象書類名】明細書
【補正対象項目名】００１１
【補正方法】変更
【補正の内容】
【００１１】
本発明の請求項２に係る発明は、合金の機械的強度と耐食性をさらに高めるために、Ａｇを０．００１質量％〜０．０２質量％含有していることが好ましい。これらの鉛蓄電池用鉛合金をストラップ、セル間接続体、極柱などに用いることにより耐久性に優れた鉛蓄電池を得ることができる。
【手続補正５】
【補正対象書類名】明細書
【補正対象項目名】００１２
【補正方法】変更
【補正の内容】
【００１２】
前記した本発明の構成によれば、従来、Ｐｂ−Ｓｎ系合金に対して機械的強度と耐食性を高めるために添加していたＡｓ含有量を削減しているにもかかわらず、実使用で十分な機械的強度、耐食性及び生産性（鋳造性）を確保することが可能となる。従って、Ａｓ含有量を削減することによってＡｓの環境に与える影響を顕著に低下させる一方で、従来の０．２質量％〜０．５質量％程度のＡｓを含むＰｂ−Ｓｎ−Ａｓ合金と同等以上の機械的強度及び耐食性を得ることができる。さらに、ＰｂとＳｎ以外の元素の添加量を必要最小限にすることで、コストアップや電池特性への悪影響が殆どない鉛蓄電池を得ることもできる。
【手続補正６】
【補正対象書類名】明細書
【補正対象項目名】００１３
【補正方法】変更
【補正の内容】
【００１３】
本発明の鉛蓄電池は、Ａｓ含有量が０．０９５質量％以下のＰｂ−Ｓｎ合金を使用しており、前記Ｐｂ−Ｓｎ合金中のＳｎ含有量が１．０〜５．０質量％、Ｂｉ含有量が０．００１〜０．０２質量％である。
【手続補正７】
【補正対象書類名】明細書
【補正対象項目名】００１４
【補正方法】変更
【補正の内容】
【００１４】
本発明の鉛蓄電池は、Ａｓの環境に与える影響を軽減させる目的で、Ａｓ含有量が０．０９５質量％以下のＰｂ−Ｓｎ−Ａｓ合金を使用している。もしくは、Ａｓを含まないＰｂ−Ｓｎ合金を使用している。
【手続補正８】
【補正対象書類名】明細書
【補正対象項目名】００１５
【補正方法】変更
【補正の内容】
【００１５】
本発明の鉛蓄電池用鉛合金は、従来のＰｂ−Ｓｎ−Ａｓ合金中において、Ａｓによって得られていた機械的強度を維持するため、Ｓｎを１．０〜５．０質量％含有させるとともにＢｉを０．００１〜０．０２質量％含有させる。一方、Ｂｉは、０．０２質量％を超えて含有しても更なる耐食性・機械的強度の向上が期待できない以外に、自己放電特性や減液特性の低下も顕在化する。
【手続補正９】
【補正対象書類名】明細書
【補正対象項目名】００１６
【補正方法】変更
【補正の内容】
【００１６】
本発明のさらに好ましい形態として、前記Ｐｂ−Ｓｎ合金中のＳｎとＢｉ以外にＡｇを０．００１〜０．０２質量％含有することである。Ａｇの含有によって合金の結晶成長が阻害され、機械的強度や耐食性が増大する。しかしながら、核化剤として鉛合金の結晶成長を抑制するため、Ａｇ含有量を０．０２質量％より多くすると、自己放電特性や減液特性の低下が顕在化する。
【手続補正１０】
【補正対象書類名】明細書
【補正対象項目名】００１８
【補正方法】変更
【補正の内容】
【００１８】
本実施例では表１に示すようにＡｓ含有量が０〜０．１５質量％、Ｓｎ含有量が１．０〜５．０質量％、Ｂｉ含有量が０〜０．０２質量％、Ａｇ含有量が０〜０．０２質量％、残部がＰｂからなる鉛合金で鉛蓄電池用鉛部品を鋳造し、機械的強度や耐食性及び生産性の評価を実施した。
【手続補正１１】
【補正対象書類名】明細書
【補正対象項目名】００２７
【補正方法】変更
【補正の内容】
【００２７】
鉛合金１９〜２２はＡｓ含有量が０．１５質量％の比較例による鉛合金である。０．１５質量％のＡｓに加えてＳｎを含有し、Ｂｉを含有しない鉛合金１９，２１とＢｉを含有する鉛合金２０，２２はビッカース硬さ、腐食減量及び鋳造不良率に大きな差はない。また、これらの鉛合金は、鉛蓄電池用の鉛合金として市場での実績もあり、Ａｓ含有量が多いことを除き、鉛蓄電池用鉛合金として実用的なものである。
【手続補正１２】
【補正対象書類名】明細書
【補正対象項目名】００２８
【補正方法】変更
【補正の内容】
【００２８】
なお、Ａｓ含有量を０．１５質量％とし、ＳｎとＢｉ含有させた鉛合金２０，２２の方がＳｎのみ含有した鉛合金１９，２１に比較してビッカース硬さが向上する傾向にある。
【手続補正１３】
【補正対象書類名】明細書
【補正対象項目名】００２９
【補正方法】変更
【補正の内容】
【００２９】
一方、Ａｓ含有量を０，０．０１，０．０９５質量％とした鉛合金１〜１８については、特に、Ｂｉ含有の有無が、ビッカース硬さ、腐食減量、鋳造時の不良率に顕著に影響を及ぼしている。
【手続補正１４】
【補正対象書類名】明細書
【補正対象項目名】００３０
【補正方法】変更
【補正の内容】
【００３０】
Ｂｉを含有しない鉛合金１，６，７，１２，１３，１８ではＳｎの含有量にかかわらず前記Ａｓ含有量が０．１５質量％の鉛合金１９〜２２と比較し、ビッカース硬さは低下し、腐食減量と鋳造時の不良率が増加している。Ａｓ含有量を０．０９５質量％以下に削減した場合、Ｓｎ含有量を増加させるだけでは、従来の鉛蓄電池用の鉛合金１９〜２２と比較して実用的な機械的強度や耐食性を有しておらず、鉛蓄電池用の鉛合金としては不適切と考える。
【手続補正１５】
【補正対象書類名】明細書
【補正対象項目名】００３１
【補正方法】変更
【補正の内容】
【００３１】
一方、Ａｓ含有量を０．０９５質量％以下に削減した場合においてもＳｎを１．０〜５．０質量％，Ｂｉを０．００１〜０．０２質量％で含有させた鉛合金２，４，８，１０，１４，１６は、前記市場で実績のある従来例のＡｓ含有量を０．１５質量％とした鉛合金と同等のビッカース硬さであり、腐食減量や鋳造時の不良率を低減させる効果が認められた。
【手続補正１６】
【補正対象書類名】明細書
【補正対象項目名】００３２
【補正方法】変更
【補正の内容】
【００３２】
さらに、前記Ａｓ含有量を０．０９５質量％以下でＳｎを１．０〜５．０質量％、Ｂｉを０．００１〜０．０２質量％で含有させた鉛合金に、Ａｇを０．００１〜０．０２質量％で含有させた鉛合金３，５，９，１１，１５，１７は、Ａｇを含有しない鉛合金２，４，８，１０，１４，１６よりビッカース硬さは硬くなる傾向を示し、腐食減量は低下する傾向であり、Ａｇが所定量含有された方が鉛蓄電池用の鉛合金としてより好ましいことがわかる。
【手続補正１７】
【補正対象書類名】明細書
【補正対象項目名】００３３
【補正方法】変更
【補正の内容】
【００３３】
また、Ｂｉ含有量については０．００１〜０．０２質量％とすべきである。０．００１質量％未満の含有量では、Ｂｉ含有による機械的強度及び耐食性の向上、鋳造不良率の低減効果が認められない。また、Ｂｉ含有量を０．０２質量％を越えて増大させても機械的強度や耐食性向上等の効果がなく、自己放電特性および、減液特性も低下させるため、Ｂｉ含有量は０．０２質量％以下とすべきである。
【手続補正１８】
【補正対象書類名】明細書
【補正対象項目名】００３４
【補正方法】変更
【補正の内容】
【００３４】
また、Ａｇ含有量についても０．００１〜０．０２質量％とすべきである。Ａｇ含有量が０．００１質量％未満の場合、機械的強度及び耐食性の向上効果が期待できない。逆に、Ａｇ含有量を０．０２質量％より増大させた場合、さらなる機械的強度及び耐食性の向上効果はなく、むしろＡｇ増加によるコスト増加が懸念される。